(57)【要約】【課題】新規な導電性混合液晶組成物、それを用いたイオンの輸送方法、導電性混合液晶組成物を含む液晶材料、当該液晶材料を含むイオン輸送層、二次電池、キャパシタを提供する。【解決手段】一般式（１）で表され、ｎが１であり、ＸがＬｉ＋、Ｎａ＋、及びＫ＋からなる群より選択されるイオンである液晶化合物を少なくとも１種、及び一般式（１）で表され、ｎが２又は３であり、ＸがＭｇ２＋、Ｃａ２＋、Ｂａ２＋、Ｚｎ２＋及びＡｌ３＋からなる群より選択されるイオンである液晶化合物を少なくとも１種含む導電性混合液晶組成物、又は一般式（１）で表され、ｎが２であり、ＸがＺｎ２＋である液晶化合物を少なくとも１種含む導電性混合液晶組成物。2019151819.tif 000028［式中、Ｒはアルキル基又はアルコキシ基を示す。Ｂはアルキレン基を示す（前記アルキレン基は、酸素原子又は硫黄原子を介してＡと結合してもよい）。Ａは、π電子共役系を含む有機基を示す。Ｌは、アルキレン基を示す（前記アルキレン基は、酸素原子又は硫黄原子を介してＡと結合してもよい）。ｎは１、２、又は３を示す。Ｘは、Ｌｉ＋、Ｎａ＋、Ｋ＋、Ｍｇ２＋、Ｃａ２＋、Ｂａ２＋、Ｚｎ２＋及びＡｌ３＋からなる群より選択されるイオンを示す。］【選択図】なし【特許請求の範囲】
【請求項１】
下記一般式（１）で表される液晶化合物を少なくとも１種含む導電性混合液晶組成物。
【化１８】
2019151819.tif 000024
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは２を示す。
ｎ個のＲ、Ｂ、Ａ、及びＬはそれぞれ同一であってもよく、相互に異なっていてもよい。
Ｘは、Ｚｎ２＋を示す。］
【請求項２】
下記一般式（１）で表され、ｎが１であり、ＸがＬｉ＋、Ｎａ＋、及びＫ＋からなる群より選択されるイオンである液晶化合物を少なくとも１種、並びに下記一般式（１）で表され、ｎが２又は３であり、ＸがＭｇ２＋、Ｃａ２＋、Ｂａ２＋、Ｚｎ２＋及びＡｌ３＋からなる群より選択されるイオンである液晶化合物を少なくとも１種含む導電性混合液晶組成物。
【化１９】
2019151819.tif 000025
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは１、２、又は３を示す。
ｎが２又は３のとき、ｎ個のＲ、Ｂ、Ａ、及びＬはそれぞれ同一であってもよく、相互に異なっていてもよい。
Ｘは、Ｌｉ＋、Ｎａ＋、Ｋ＋、Ｍｇ２＋、Ｃａ２＋、Ｂａ２＋、Ｚｎ２＋及びＡｌ３＋からなる群より選択されるイオンを示す。］
【請求項３】
一般式（１）におけるＲが炭素原子数５以上１２以下のアルコキシ基である、請求項１又は２に記載の導電性混合液晶組成物。
【請求項４】
一般式（１）におけるＢが下記一般式（２）で表される、請求項１乃至３のいずれか一項に記載の導電性混合液晶組成物。
【化２０】
2019151819.tif 000026
［式中、
Ｒ’は炭素原子数１以上６以下のアルキル基であり、
０≦ｐ≦６であり、
０≦ｑ≦６であり、
＊はＡとの結合を示す。］
【請求項５】
イオン性液晶化合物のＡが、単結合、−ＣＨ＝ＣＨ−、−ＣＨ≡ＣＨ−、−Ｎ＝Ｎ−、−ＣＯＯ−、又は−ＣＨ＝Ｎ−によって連結されていてもよいベンゼン環、チオフェン環、フラン環、ピリジン環、ピリミジン環、ピラジン環、ピロール環、オキサゾール環、チアゾール環、イミダゾール環、ナフタレン環、アントラセン環、キノリン環、カルバゾール環、キナゾリン環、プリン環、インドリジン環、ベンゾチオフェン環、ベンゾフラン環、インドール環、又はアクリジン環を表す、請求項１乃至４のいずれか一項に記載の導電性混合液晶組成物。
【請求項６】
一般式（１）におけるＬが下記一般式（３）で表される、請求項１乃至５のいずれか一項に記載の導電性混合液晶組成物。
【化２１】
2019151819.tif 000027
［式中、
ｍは１以上８以下の整数であり、
＊はＡとの結合を示す。］
【請求項７】
一般式（１）で表され、Ｘが、Ｎａ＋、及びＫ＋からなる群より選択される少なくとも１種のイオンである液晶化合物、
一般式（１）で表され、Ｘが、Ｍｇ２＋、Ｃａ２＋、Ｚｎ２＋及びＢａ２＋からなる群より選択される少なくとも１種のイオンである液晶化合物、並びに
一般式（１）で表され、ＸがＡｌ３＋である液晶化合物
のいずれかと、
一般式（１）で表され、ＸがＬｉ＋である液晶化合物と、
を含む、請求項１乃至６のいずれか一項に記載の導電性混合液晶組成物。
【請求項８】
一対の電極間に、請求項１乃至７のいずれか一項に記載の導電性混合液晶組成物を挟持すること、及び
前記一対の電極間に電圧を印加すること
を含む、イオンの輸送方法。
【請求項９】
二次電池の充電のための請求項８に記載のイオンの輸送方法。
【請求項１０】
請求項１乃至７のいずれか一項に記載の導電性混合液晶組成物を含む、液晶材料。
【請求項１１】
請求項１０に記載の液晶材料を含むイオン輸送層。
【請求項１２】
請求項８に記載のイオンの輸送方法を行う、請求項１１に記載のイオン輸送層。
【請求項１３】
二次電池用である、請求項１０に記載の液晶材料。
【請求項１４】
キャパシタの誘電体用である、請求項１０に記載の液晶材料。
【請求項１５】
請求項１０に記載の液晶材料を含む二次電池。
【請求項１６】
請求項１０に記載の液晶材料を含むキャパシタ。
【請求項１７】
請求項１０に記載の液晶材料の二次電池の製造のための使用。
【請求項１８】
請求項１０に記載の液晶材料のキャパシタの製造のための使用。
【発明の詳細な説明】
【技術分野】
【０００１】
本発明は、導電性混合液晶組成物、それを用いたイオンの輸送方法、導電性混合液晶組成物を含む液晶材料、当該液晶材料を含むイオン輸送層、二次電池、キャパシタに関する。
【背景技術】
【０００２】
リチウムイオン二次電池は、利便性の向上のため、充電時間の短縮が求められている。近年、イオン伝導性の高い有機材料が注目され、イオン伝導性の高い有機材料は、次世代のリチウムイオン二次電池用電解質として、特に注目されている。
【０００３】
従来のリチウムイオン伝導性のある有機材料のリチウムイオンの輸送機構は、不規則に並んだ分子間で行われるため、リチウムイオン輸送効率に問題があり、充電時間の短縮が要望される中で、更にリチウムイオンの輸送能に優れたものが要望されている。
【０００４】
本発明者は、液晶相としてスメクチック相を有する液晶化合物の液晶状態の分子配向を利用することで、プロトン輸送能、電荷輸送能及び導電性が向上することを見出し、これらの用途に適用可能な液晶化合物を提案している（例えば、特許文献１〜４等参照。）。
【先行技術文献】
【特許文献】
【０００５】
【特許文献１】特開２００２−３３８５８５号公報
【特許文献２】特開２００３−５５３３７号公報
【特許文献３】特開２００３−１４４１９６号公報
【特許文献４】特開２００１−３５１７８６号公報
【発明の概要】
【発明が解決しようとする課題】
【０００６】
本発明者は、更に検討を進めるうち、常温において導電性を示す混合液晶組成物の分子構造設計に成功し、併せてこれを利用したイオンの輸送方法、二次電池やキャパシタへの応用を見出し、本発明を完成するに到った。
【０００７】
従来のリチウムイオン輸送用の液晶化合物は高温（例えば２２０℃以上）にならないと液晶形成が開始されないため、使用温度範囲に限界があった。イオン輸送速度に悪影響を及ぼすことなく、この使用温度範囲を、特に低温側に拡張することができれば、その工業的価値は極めて高いはずである。
【０００８】
従って、本発明の目的は、二次電池の電解質として用いたときに、常温において充電時間の短縮が期待できるイオンの輸送方法を提供することにある。また、本発明は新規な導電性混合液晶組成物、それを用いたイオンの輸送方法、導電性混合液晶組成物を含む液晶材料、当該液晶材料を含むイオン輸送層、二次電池、キャパシタを提供することにある。
【課題を解決するための手段】
【０００９】
本願発明は以下を包含する。
［１］  下記一般式（１）で表される液晶化合物を少なくとも１種含む導電性混合液晶組成物。
【化１】
2019151819.tif 000002
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは２を示す。
ｎ個のＲ、Ｂ、Ａ、及びＬはそれぞれ同一であってもよく、相互に異なっていてもよい。
Ｘは、Ｚｎ２＋を示す。］
［２］  下記一般式（１）で表され、ｎが１であり、ＸがＬｉ＋、Ｎａ＋、及びＫ＋からなる群より選択されるイオンである液晶化合物を少なくとも１種、並びに下記一般式（１）で表され、ｎが２又は３であり、ＸがＭｇ２＋、Ｃａ２＋、Ｂａ２＋、Ｚｎ２＋及びＡｌ３＋からなる群より選択されるイオンである液晶化合物を少なくとも１種含む導電性混合液晶組成物。
【化２】
2019151819.tif 000003
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは１、２、又は３を示す。
ｎが２又は３のとき、ｎ個のＲ、Ｂ、Ａ、及びＬはそれぞれ同一であってもよく、相互に異なっていてもよい。
Ｘは、Ｌｉ＋、Ｎａ＋、Ｋ＋、Ｍｇ２＋、Ｃａ２＋、Ｂａ２＋、Ｚｎ２＋及びＡｌ３＋からなる群より選択されるイオンを示す。］
［３］  一般式（１）におけるＲが炭素原子数５以上１２以下のアルコキシ基である、［１］又は［２］に記載の導電性混合液晶組成物。
［４］  一般式（１）におけるＢが下記一般式（２）で表される、［１］乃至［３］のいずれか一項に記載の導電性混合液晶組成物。
【化３】
2019151819.tif 000004
［式中、
Ｒ’は炭素原子数１以上６以下のアルキル基であり、
０≦ｐ≦６であり、
０≦ｑ≦６であり、
＊はＡとの結合を示す。］
［５］  イオン性液晶化合物のＡが、単結合、−ＣＨ＝ＣＨ−、−ＣＨ≡ＣＨ−、−Ｎ＝Ｎ−、−ＣＯＯ−、又は−ＣＨ＝Ｎ−によって連結されていてもよいベンゼン環、チオフェン環、フラン環、ピリジン環、ピリミジン環、ピラジン環、ピロール環、オキサゾール環、チアゾール環、イミダゾール環、ナフタレン環、アントラセン環、キノリン環、カルバゾール環、キナゾリン環、プリン環、インドリジン環、ベンゾチオフェン環、ベンゾフラン環、インドール環、又はアクリジン環を表す、［１］乃至［４］のいずれか一項に記載の導電性混合液晶組成物。
［６］  一般式（１）におけるＬが下記一般式（３）で表される、［１］乃至［５］のいずれか一項に記載の導電性混合液晶組成物。
【化４】
2019151819.tif 000005
［式中、
ｍは１以上８以下の整数であり、
＊はＡとの結合を示す。］
［７］  一般式（１）で表され、Ｘが、Ｎａ＋、及びＫ＋からなる群より選択される少なくとも１種のイオンである液晶化合物、
一般式（１）で表され、Ｘが、Ｍｇ２＋、Ｃａ２＋、Ｚｎ２＋及びＢａ２＋からなる群より選択される少なくとも１種のイオンである液晶化合物、並びに
一般式（１）で表され、ＸがＡｌ３＋である液晶化合物
のいずれかと、
一般式（１）で表され、ＸがＬｉ＋である液晶化合物と、
を含む、［１］乃至［６］のいずれか一項に記載の導電性混合液晶組成物。
［８］  一対の電極間に、［１］乃至［７］のいずれか一項に記載の導電性混合液晶組成物を挟持すること、及び
前記一対の電極間に電圧を印加すること
を含む、イオンの輸送方法。
［９］  二次電池の充電のための［８］に記載のイオンの輸送方法。
［１０］  ［１］乃至［７］のいずれか一項に記載の導電性混合液晶組成物を含む、液晶材料。
［１１］  ［１０］に記載の液晶材料を含むイオン輸送層。
［１２］  ［８］に記載のイオンの輸送方法を行う、［１１］に記載のイオン輸送層。
［１３］  二次電池用である、［１０］に記載の液晶材料。
［１４］  キャパシタの誘電体用である、［１０］に記載の液晶材料。
［１５］  ［１０］に記載の液晶材料を含む二次電池。
［１６］  ［１０］に記載の液晶材料を含むキャパシタ。
［１７］  ［１０］に記載の液晶材料の二次電池の製造のための使用。
［１８］  ［１０］に記載の液晶材料のキャパシタの製造のための使用。
【発明の効果】
【００１０】
本発明者は前記課題について鋭意検討を行った結果、一般式（１）におけるＲ−Ｂ−基として分岐を有する嵩高い基を選択することにより、各液晶分子間の距離を適当に離し、液晶形成開始温度を低下させるという着想に到達した。また、Ｘとして特定のイオンを選択することにより、液晶形成開始温度が低下するという驚くべき知見を得た。更に、Ｘとしてイオン半径が適度に異なるイオンを併用することにより、各液晶分子間の距離を適当に離し、液晶形成開始温度を低下させるという着想にも到達した。イオン半径（ポーリングによるイオン半径（ｐｍ））は、それぞれＡｌ３＋（５０）、Ｌｉ＋（６０）、Ｍｇ２＋（６５）、Ｚｎ２＋（７４）、Ｎａ＋（９５）、Ｃａ２＋（９９）、Ｋ＋（１３３）、及びＢａ２＋（１３５）であるので、これらを利用することが有効であろうという着想にも至った。本発明はこれらの独創的な着想に基づく分子設計により以下のような顕著な効果を奏するものである。
【００１１】
本発明に係るイオンの輸送方法は、液晶相としてスメクチック相を有している導電性混合液晶組成物を用いているので、スメクチック相の液晶状態、又はスメクチック相からの降温過程の相転移で生じる固体状態でイオンの輸送部位を密な状態に重ねることができ、この分子配向を維持したままの状態で電圧を印加することにより、効率的にイオンの輸送を行うことができる。
【００１２】
従って、本発明の導電性混合液晶組成物を含む液晶材料を用いると、従来より効率的にイオンの輸送を行うことができるので、二次電池の電解質として用いたときに、常温において充電時間の短縮が期待できる。また、キャパシタの誘電体として用いた場合には、薄膜化、積層が容易で、エネルギー密度を上げることができるため、高容量キャパシタの製造が可能になると期待される。
【図面の簡単な説明】
【００１３】
【図１】混合液晶組成物８（実施例８）の偏光顕微鏡写真である。
【図２】混合液晶組成物８（実施例８）の各温度におけるイオン輸送性能を示す図である。
【図３】液晶化合物１２（実施例１３）の各温度におけるイオン輸送性能を示す図である。
【発明を実施するための形態】
【００１４】
［導電性混合液晶組成物］
本発明は、下記一般式（１）で表される液晶化合物を少なくとも１種含む導電性混合液晶組成物に関する。
【化５】
2019151819.tif 000006
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは２を示す。
ｎ個のＲ、Ｂ、Ａ、及びＬはそれぞれ同一であってもよく、相互に異なっていてもよい。
Ｘは、Ｚｎ２＋を示す。］
【００１５】
本発明はまた、下記一般式（１）で表され、ｎが１であり、ＸがＬｉ＋、Ｎａ＋、及びＫ＋からなる群より選択されるイオンである液晶化合物を少なくとも１種、並びに下記一般式（１）で表され、ｎが２又は３であり、ＸがＭｇ２＋、Ｃａ２＋、Ｂａ２＋、Ｚｎ２＋及びＡｌ３＋からなる群より選択されるイオンである液晶化合物を少なくとも１種含む導電性混合液晶組成物に関する。
【００１６】
【化６】
2019151819.tif 000007
［式中、
Ｒは、炭素原子数５以上のアルキル基又はアルコキシ基を示す。
Ｂは、分岐を有する炭素原子数６以上のアルキレン基を示す（前記分岐を有する炭素原子数６以上のアルキレン基は、酸素原子又は硫黄原子を介してＡと結合してもよい）。
Ａは、π電子が１２個以上の共役系を含む、窒素原子、酸素原子又は硫黄原子を含んでもよい有機基を示す。
Ｌは、炭素原子数３以上の直鎖アルキレン基を示す（前記炭素原子数３以上の直鎖アルキレン基は、酸素原子又は硫黄原子を介してＡと結合してもよい）。
ｎは１、２、又は３を示す。
ｎが２又は３のとき、ｎ個のＲ、Ｂ、Ａ、及びＬはそれぞれ同一であってもよく、相互に異なっていてもよい。
Ｘは、Ｌｉ＋、Ｎａ＋、Ｋ＋、Ｍｇ２＋、Ｃａ２＋、Ｂａ２＋、Ｚｎ２＋及びＡｌ３＋からなる群より選択されるイオンを示す。］
【００１７】
なお、記載を簡潔にするため、本願明細書において「導電性混合液晶組成物」という用語は、一般式（１）で表される液晶化合物が一種のみで、厳密には混合液晶組成物と言えない場合をも包含するものとして用いられている。
【００１８】
好ましくは、
一般式（１）で表され、Ｘが、Ｎａ＋、及びＫ＋からなる群より選択される少なくとも１種のイオンである液晶化合物、
一般式（１）で表され、Ｘが、Ｍｇ２＋、Ｃａ２＋、Ｚｎ２＋及びＢａ２＋からなる群より選択される少なくとも１種のイオンである液晶化合物、並びに
一般式（１）で表され、ＸがＡｌ３＋である液晶化合物
のいずれかと、
一般式（１）で表され、ＸがＬｉ＋である液晶化合物と、
を含む、導電性混合液晶組成物である。
【００１９】
一般式（１）において、Ｒは、炭素原子数５以上のアルキル基又はアルコキシ基であり、好ましくは炭素原子数５以上１２以下のアルコキシ基であり、より好ましくは炭素原子数５以上８以下のアルコキシ基であり、最も好ましくはｎ−ペントキシ基、ｎ−ヘキトキシ基、ｎ−ヘプトキシ基、又はｎ−オクトキシ基である。
【００２０】
一般式（１）において、Ｂは、分岐を有する炭素原子数６以上のアルキレン基を示す（前記分岐を有する炭素原子数６以上のアルキレン基は、酸素原子又は硫黄原子を介してＡと結合してもよい）。好ましくは、Ｂは、下記一般式（２）で表される基である。
【化７】
2019151819.tif 000008
［式中、
Ｒ’は炭素原子数１以上６以下のアルキル基であり、
０≦ｐ≦６であり、
０≦ｑ≦６であり、
＊はＡとの結合を示す。］
【００２１】
一般式（２）において、Ｒ’は、好ましくはメチル基、エチル基、ｎ−プロピル基、イソプロピル基、ｎ−ブチル基、ｓｅｃ−ブチル基、又はｔｅｒｔ−ブチル基であり、より好ましくはメチル基、又はエチル基である。
【００２２】
一般式（２）において、好ましくは０≦ｐ≦４であり、より好ましくは０≦ｐ≦２であり、最も好ましくはｐ＝２である。
一般式（２）において、好ましくは０≦ｑ≦４であり、より好ましくは０≦ｑ≦２であり、最も好ましくはｑ＝２である。
【００２３】
一般式（１）において、Ａは、π電子が１２個以上の共役系を含む、窒素原子、酸素原子又は硫黄原子を含んでもよい有機基を示す。
Ａは、好ましくは、単結合、−ＣＨ＝ＣＨ−、−ＣＨ≡ＣＨ−、−Ｎ＝Ｎ−、−ＣＯＯ−、又は−ＣＨ＝Ｎ−によって連結されていてもよいベンゼン環、チオフェン環、フラン環、ピリジン環、ピリミジン環、ピラジン環、ピロール環、オキサゾール環、チアゾール環、イミダゾール環、ナフタレン環、アントラセン環、キノリン環、カルバゾール環、キナゾリン環、プリン環、インドリジン環、ベンゾチオフェン環、ベンゾフラン環、インドール環、又はアクリジン環を表す。
【００２４】
より好ましくは、Ａは、下記一般式（１ａ）〜（１ｄ）
【化８】
2019151819.tif 000009
（式中、ｔは１又は２の整数を示す。）から選ばれる基であり、最も好ましくは、Ａは（１ａ）で表される基である。
【００２５】
一般式（１）において、Ｌは、炭素原子数３以上の直鎖アルキレン基を示す（前記炭素原子数３以上の直鎖アルキレン基は、酸素原子又は硫黄原子を介してＡと結合してもよい）。
【００２６】
好ましくは、Ｌは、下記一般式（３）で表される基である。
【化９】
2019151819.tif 000010
［式中、
ｍは１以上８以下の整数であり、
＊はＡとの結合を示す。］
ｍは、より好ましくは１以上５以下の整数であり、最も好ましくは１以上３以下の整数である。
【００２７】
一般式（１）において、ｎは１、２、又は３を示す。
ｎが２又は３のとき、ｎ個のＲ、Ｂ、Ａ、及びＬはそれぞれ同一であってもよく、相互に異なっていてもよい。
【００２８】
［導電性混合液晶組成物の調製］
一般式（１）で表される各種液晶化合物の合成は、後述する合成例に準じて行うことができる。
例えば、下記一般式（３）
【化１０】
2019151819.tif 000011
（式中、Ｒ、Ｂ、Ａ及びＬは前記と同義である。）で表される有機酸化合物を水溶性有機溶媒に溶解した溶液（Ａ液）に、リチウム、ナトリウム、カリウム、マグネシウム、カルシウム、バリウム、亜鉛又はアルミニウムの水酸化物の水溶液（Ｂ液）を添加して反応を行うことにより、工業的に有利に製造することができる。
【００２９】
一般式（３）で表わされる有機酸化合物を溶解する水溶性有機溶媒としては、用いる有機酸化合物の種類等により異なるが、多くの場合は、ジオキサン、テトラヒドロフラン、１，２−ジエトキシエタン、ジエチレングリコールジメチルエーテル、アセトン、メチルエチルケトン、メチルイソブチルケトン、トリオキサン、テトラヒドロピラン、１，２−ジメトキシエタン、ジエチレングリコールジエチルエーテル等の１種又は２種以上で用いることができる。
【００３０】
Ａ液中の前記一般式（３）で表わされる有機酸化合物の濃度は、該有機酸化合物が溶解できる濃度範囲であれば特に制限されるものではなく、また、用いる有機酸化合物と水溶性有機溶媒の種類にもよるが、通常０．００１〜１モル／Ｌ、好ましくは０．０５〜０．５モル／Ｌである。
【００３１】
前記リチウム、ナトリウム、カリウム、マグネシウム、カルシウム、バリウム、亜鉛又はアルミニウムの水酸化物の水溶液は、１種又は２種以上のこれらの水酸化物を水に溶解した水溶液とすることができる。これらの水酸化物水溶液中の濃度は、これらの水酸化物が溶解できる濃度範囲であれば特に制限はないが、通常０．０５〜０．６モル／Ｌ、好ましくは０．１〜０．５モル／Ｌ、より好ましくは０．２〜０．４モル／Ｌである。
【００３２】
これらの水酸化物を複数、任意の割合で水に溶解した水溶液とし、これを有機酸化合物と反応させることにより、陽イオン種の異なる複数種の液晶化合物の混合物（混合液晶組成物）を容易に調製することができる。
【００３３】
水酸化物水溶液の添加速度は特に制限はないが、反応温度が０〜８０℃、好ましくは５〜３０℃の範囲となるように適宜添加速度を調整しながら行うことが好ましい。
【００３４】
所定量の水酸化物水溶液を添加後、必要により熟成反応を行った後、常法により溶媒を除去し、必要により洗浄等の精製を行って、目的とする前記一般式（１）で表わされる液晶化合物を得ることができる。複数種の水酸化物を任意の割合で水に溶解した水溶液を有機酸化合物と反応させた場合には、直ちに混合液晶組成物を得ることができる。
【００３５】
［導電性混合液晶組成物の用途］
本発明に係る導電性混合液晶組成物は、特定のＲ、Ｂ、Ａ、ＬとＸとを有する液晶化合物の混合物であることから、液晶性を示す温度範囲を拡大し、液晶形成温度を低下させることができる。
【００３６】
本発明はイオンの輸送方法にも関し、導電性混合液晶組成物を用い、常温での液晶状態で電圧を印加することによりイオンの輸送を行うものである。より具体的には、本発明に係るイオンの輸送方法は、一対の電極間に、上記した導電性混合液晶組成物を常温での液晶状態で挟持すること、及び前記一対の電極間に電圧を印加することを含む。
【００３７】
好ましくは上記イオンの輸送方法は、常温での二次電池の充電のためのイオンの輸送方法である。
本発明によれば、一般式（１）におけるＲ、Ｂ、Ａ、Ｌとして特定の基を選択し、かつ、Ｘとして特定のイオンを選択するか、イオン半径が適度に異なるイオンを併用することにより、従来よりも低い液晶形成開始温度を実現することができる。同時に、イオン性液晶化合物中のメソゲン部分が重なり合うことによって、イオンを輸送する役割を担う官能基であるＡが空間的に規則正しい位置を占めるため、高いイオン輸送速度を達成することができる。この結果、本発明に係る導電性混合液晶組成物を応用した二次電池では急速充電が常温で可能となるという有利な効果が得られる。
【００３８】
本発明は導電性混合液晶組成物を含む液晶材料にも関する。本発明に係る導電性混合液晶組成物は、常温で導電性を示し、イオン輸送材料として二次電池の電解質として応用が期待できる液晶材料である。
【００３９】
本発明に係る液晶材料に含めることのできる他の成分としては、液晶温度範囲を広げることを目的として、本発明の効果を損なわない範囲の添加量で本発明に係る導電性混合液晶組成物に含まれる液晶化合物以外の液晶化合物を併用して含有させることができる。
【００４０】
本発明に係る導電性混合液晶組成物に含まれる液晶化合物以外の液晶化合物としては、特に制限されるものではないが、例えば、特開２０１７−１０５８７４号公報に開示されている液晶化合物が挙げられる。
【００４１】
本発明に係る液晶材料には、更に、他の電解質、有機溶媒等を含有させることができる。
【００４２】
本発明に係る液晶材料は、液晶相としてスメクチック相を有しているので、スメクチック相の液晶状態、又はスメクチック相からの降温過程の相転移で生じる固体状態でイオンの輸送部位を密な状態に重ねることができ、この分子配向を維持したままの状態で、二次電池の電解質としてそのまま用いることにより、効率的にイオンの輸送を行うことが期待できる。
【００４３】
また、本発明に係る液晶材料は、溶媒中のイオン性液晶化合物の濃度を調整し、リオトロピック液晶状態として、このリオトロピック液晶状態で二次電池の電解質として用いることにより、効率的にイオンの輸送を行うことが期待できる。
【００４４】
これは、本発明に係るイオン性液晶化合物の混合物をリオトロピック液晶状態で分子鎖の配向をラメラ相配向に制御し、このラメラ相配向において、イオン性液晶化合物のイオン輸送部位が電荷の安定化作用で重なってくるので、規則的に該イオン性液晶化合物が一軸方向に配向し、この液晶状態で電圧を印加することにより、極めて効率よくイオンの輸送を行うことができる。
【００４５】
前記リオトロピック液晶状態で使用する溶媒としては、二次電池の分野で使われる電解液を用いることができ、該電解液としては、例えば、プロピレンカーボネート、エチレンカーボネート、ブチレンカーボネート、γ−ブチロラクトン、スルホラン等の高誘電率溶媒；１，２−ジメトキシエタン、２−メチルテトラヒドロフラン、ジメチルカーボネート、メチルエチルカーボネート、ジエチルカーボネート等の低粘度溶媒およびこれらの混合溶媒等が挙げられる。
【００４６】
従って、本発明に係る液晶材料は、効率的にイオンの輸送を行うことができるので、二次電池の電解質として用いたときに、常温において充電時間の短縮が期待できる。
【００４７】
また、本発明に係る液晶材料の形態は特に制限されないが、例えば二次電池の電解質として用いる場合は、正極及び負極の間にリチウムイオン輸送層として介在させればよい。
【００４８】
本発明に係る液晶材料は、スメクチック相からの降温過程の相転移で生じる固体状態で二次電池の電解質として用いる場合は、固体状態の界面に対して、液晶材料を塗布しておくことにより、固体界面でのイオンの移動をスムーズに行うことができる。
【００４９】
このようなイオン輸送層は、上記したような機構によりイオンの輸送を行うことができ、二次電池の電解質用、キャパシタの誘電体用として極めて有用である。
【００５０】
本発明に係る液晶材料を二次電池やキャパシタの製造のための使用すること、本発明に係る液晶材料を電解質に含む二次電池、本発明に係る液晶材料を誘電体に含むキャパシタもまた本発明の範囲に包含されるものである。
【実施例】
【００５１】
以下、本発明を例により、詳細に説明するが本発明はこれらの例に限定されるものではない。
【００５２】
＜合成例１  化合物２の合成＞
【化１１】
2019151819.tif 000012
【００５３】
５００ｍｌ三角フラスコ中で４，４’−ビフェノール１１．２ｇ（０．０６０ｍｏｌ）をＤＭＦ５０ｍｌに溶解させた。これに炭酸カリウム８．３ｇ（０．０６０ｍｏｌ）を加え、窒素雰囲気下、室温（２５℃）で２４時間撹拌した。撹拌後、臭化アルキル１（アルキル＝ｎ−Ｃ７Ｈ１５−）１６．８ｇ（０．０６ｍｏｌ）をゆっくりと加え、８０℃、窒素雰囲気下で２４時間撹拌した。
反応終了後、反応液を冷却し、ジエチルエーテル３００ｍｌを加えた。その後、１０％塩酸３００ｍｌを加えて抽出し、蒸留水１００ｍｌで洗浄した。水層をジエチルエーテルで再抽出し、洗浄した。無水硫酸ナトリウムを加え、一晩脱水させた。
無水硫酸ナトリウムを吸引ろ過により取り除き、ジエチルエーテルを減圧除去した。
ｎ−ヘキサン６０ｍｌを加え、５０分間超音波洗浄を行い、冷凍庫にて一日冷却し、ろ過により不溶解部を得た。
これらトルエンを１００ｍｌ加え、超音波洗浄を行い、ろ過により溶解部を得た。トルエンを減圧除去し、目的化合物２を得た。
収量：３．７ｇ
理論収量：２３．１ｇ
収率：１６％
形状：白色固体
分子量：３８４．６
目的化合物２のＮＭＲデータ及びＩＲデータを下表に示す。
【００５４】
【表１】
2019151819.tif 000013
【００５５】
【表２】
2019151819.tif 000014
【００５６】
＜合成例２  化合物４の合成＞
【化１２】
2019151819.tif 000015
【００５７】
１００ｍｌ三角フラスコに、合成例１で得た化合物２を３．７ｇ（０．００９５ｍｏｌ）、１，８−ジアザビシクロ［５，４，０］−７−ウンデセン（ＤＢＵ）を５．８ｇ（０．０３８ｍｏｌ）、３−ブロモプロパンスルホン酸ナトリウムを８．５ｇ（０．０３８ｍｏｌ）を加え、ＤＭＦ６０ｍｌ中に溶解させ、窒素雰囲気下、６０℃で４８時間攪拌した。
反応終了後、溶媒をエバポレーターで除去し、ジエチルエーテル１００ｍｌを加え、超音波洗浄を行い、ろ過により不溶解部を得た。この操作を２回行った。得られた不溶解部に蒸留水と塩酸をそれぞれ１０ｍｌ加え、１日放置し、ろ過により不溶解部を得た。得られた不溶解部にＴＨＦを１００ｍｌ加え、３０分間撹拌した。撹拌後、ろ過によってろ液を得た。
エバポレーターによって溶媒を減圧除去し、固体を得た。
得られた固体をジオキサン２００ｍｌに溶解させ、ろ過によりろ液を得た。
エバポレーターによって溶媒を減圧除去し、目的化合物４を得た。
収量：３．４ｇ
理論収量：４．８ｇ
収率：７１％
形状：黒灰色固体（少し粘性あり）
分子量：５０６．７
目的化合物４のＮＭＲデータ及びＩＲデータを下表に示す。
【００５８】
【表３】
2019151819.tif 000016
【００５９】
【表４】
2019151819.tif 000017
【００６０】
＜合成例３  混合液晶組成物５の合成＞
【化１３】
2019151819.tif 000018
【００６１】
１００ｍｌ三角フラスコに化合物４を０．１９１６ｇ（０．０００４ｍｏｌ）加え、ジオキサン５０ｍｌに溶解させた。
これに、水酸化リチウム一水和物を０．００３８ｇ（０．００００９ｍｏｌ）、水酸化ナトリウムを０．００３４ｇ（０．００００８５ｍｏｌ）、水酸化カリウムを０．００６２ｇ（０．０００１１ｍｏｌ）、水酸化アルミニウムを０．００４ｇ（０．０００５１ｍｏｌ）、蒸留水１０ｍｌに溶解させた水溶液を加え、２４時間撹拌した。
撹拌後、５００ｍｌ三角フラスコに移し替え、エバポレーターによって溶媒を減圧除去した。
ジエチルエーテル１００ｍｌを加え、良く振って洗浄した。ろ過を行い、沈殿物を得た。この操作を２回繰返し、目的とする混合液晶組成物５を得た。本組成物は実施例７として評価した。
収量：０．１３０ｇ
理論収量：０．２ｇ
収率：６３％
形状：白色粉末固体
分子量：５２９．７
【００６２】
合成例４  混合液晶組成物７の合成
【化１４】
2019151819.tif 000019
【００６３】
１００ｍｌ三角フラスコに、合成例２に準じて得た化合物６を０．３０５ｇ加え、ジオキサン５０ｍｌに溶解させた。
これに撹拌子を入れて撹拌しながら、１００ｍｌビーカー中で水酸化リチウム一水和物を０．００８２ｇ（０．０００１９２ｍｏｌ）、水酸化ナトリウムを０．００７８ｇ（０．０００１９６ｍｏｌ）、水酸化アルミニウムを０．００５２ｇ（０．００００６６３ｍｏｌ）、蒸留水１０ｍｌに溶解させた水溶液を少しずつ添加し、約３時間撹拌した。
その後、溶媒を減圧除去し、ジエチルエーテル２０ｍｌを加えた。スパチュラを用いてフラスコ内壁の付着物を掻き落とした後、蓋をしてフラスコを軽く振り混ぜた。その後、吸引ろ過を行い、目的とする混合液晶組成物７を得た。本組成物は実施例９として評価した。
収量：０．３２６ｇ
理論収量：０．１９０ｇ
収率：５８．３％
形状：褐色粉末
【００６４】
＜合成例５  混合液晶組成物８の合成＞
【化１５】
2019151819.tif 000020
【００６５】
１００ｍｌ三角フラスコに、合成例２に準じて得た化合物６を０．３０２ｇ加え、ジオキサン５０ｍｌに溶解させた。
これに撹拌子を入れて撹拌しながら、１００ｍｌビーカー中で水酸化リチウム一水和物を０．０１２２ｇ（０．０００２９１ｍｏｌ）、水酸化アルミニウムを０．００７５０ｇ（０．００００９６２ｍｏｌ）、蒸留水１０ｍｌに溶解させた水溶液を少しずつ添加し、約３時間撹拌した。
その後、溶媒を減圧除去し、ジエチルエーテル２０ｍｌを加えた。スパチュラを用いてフラスコ内壁の付着物を掻き落とした後、蓋をしてフラスコを軽く振り混ぜた。その後、吸引ろ過を行い、目的とする混合液晶組成物８を得た。本組成物は実施例８として評価した。
収量：０．３１５ｇ
理論収量：０．０７６ｇ
収率：２４．１％
形状：褐色粉末
【００６６】
＜合成例６  液晶化合物１２の合成＞
【化１６】
2019151819.tif 000021
【００６７】
１００ｍｌ三角フラスコに化合物１１を０．２４７ｇ（０．０００５ｍｏｌ）加え、ジオキサン５０ｍｌに溶解させた。
これに、水酸化亜鉛を０．０２５ｇ（０．０００２５ｍｏｌ）、蒸留水１０ｍｌに溶解させた水溶液を加え、２４時間撹拌した。
撹拌後、エバポレーターによって溶媒を減圧除去し、目的とする液晶化合物１２を得た。本化合物は実施例１３として評価した。
収量：０．２１２ｇ
理論収量：０．２４７ｇ
収率：８５．８％
形状：黄色固体
分子量：４９２．５
【００６８】
＜合成例７  液晶組成物１５＋１６の合成＞
【化１７】
2019151819.tif 000022
０．０００２ｍｏｌの化合物１３と０．０００２ｍｏｌの化合物１４とを５０ｍｌのジオキサンに溶解させ、溶液Ａとした。０．０００２ｍｏｌの水酸化亜鉛を１０ｍｌの蒸留水に溶解させ、溶液Ｂとした。溶液Ｂを溶液Ａに加え、２４時間撹拌した。
撹拌後、エバポレーターによって溶媒を完全に減圧除去し、目的とする液晶組成物１５＋１６を得た。本組成物は実施例１５として評価した。
収量：０．１０ｇ
収率：４４％
【００６９】
＜イオン輸送の評価＞
上記合成例に準じて下記表１に示す種々の混合液晶組成物を調製し、イオン輸送性能を評価した。
ＩＴＯ電極を備えたセル（電極面積：０．１６ｃｍ２、電極間距離：７０μｍ、ギャップ：５０μｍ  ＥＨＣ社製）に試料２０ｍｇを圧入した。
次いで、１０Ｖの電圧を印加し、除々に加温し、各温度毎の電流値を測定した。常温（３０℃）における電流値を下記表１に併せて示す。
【００７０】
【表５】
2019151819.tif 000023
【００７１】
混合液晶組成物８（実施例８）の偏光顕微鏡写真を図１に示す。１２０℃においてはもちろんのこと、常温（３０℃）においても液晶を形成していることがわかる。
混合液晶組成物８（実施例８）の各温度におけるイオン輸送性能を図２に示した。従来の液晶化合物と比較して、イオン輸送性能のピークが低温側にシフトし、その結果、常温での導電性が実現されていることがわかる。
【００７２】
液晶化合物１２（実施例１３）の各温度におけるイオン輸送性能を図３に示した。従来の液晶化合物と比較して、イオン輸送性能のピークが低温側にシフトし、その結果、常温での導電性が実現されていることがわかる。
【産業上の利用可能性】
【００７３】
従って、本発明のイオン性液晶化合物又はその混合物を含む液晶材料を用いると、従来より低温であっても効率的にイオンの輸送を行うことができるので、二次電池の電解質として用いたときには、充電時間の短縮が期待できる。また、キャパシタの誘電体として用いた場合には、薄膜化、積層が容易で、エネルギー密度を上げることができるため、高容量キャパシタの製造が可能になる。
【図１】
2019151819.tif 000029
【図２】
2019151819.tif 000030
【図３】
2019151819.tif 000031